(57)【要約】【課題】使い捨てタイプであり、焼却処理できる生体電極を提供すること。【解決手段】ＡＳ樹脂とＡＢＳ樹脂を含み、ゴムの含有割合が０．５〜２０質量％であり、メルトフローレート（220℃，10kg）が４０〜１２０ｇ／10minであるポリマー成分１００質量部に対して、炭素繊維５〜１４５質量部を含有し、金属を含有していない樹脂組成物からなる、生体電極。【選択図】なし【特許請求の範囲】
【請求項１】
ＡＳ樹脂とＡＢＳ樹脂を含み、ゴムの含有割合が０．５〜２０質量％であり、メルトフローレート（220℃，10kg）が４０〜１２０ｇ／10minであるポリマー成分１００質量部に対して、炭素繊維５〜１４５質量部を含有し、金属を含有していない樹脂組成物からなる、生体電極。
【請求項２】
前記ＡＳ樹脂の含有割合がＡＳ樹脂とＡＢＳ樹脂の合計量中５５〜９７質量％、前記ＡＢＳ樹脂の含有割合がＡＳ樹脂とＡＢＳ樹脂の合計量中３〜４５質量％であり、ゴムの含有割合が１〜１８質量％である、請求項１記載の生体電極。
【請求項３】
前記樹脂組成物の体積固有抵抗値が、１．０×１０-2Ω・ｍ以下、表面固有抵抗値が１．０×１０1Ω／□以下である、請求項１または２記載の生体電極。
【請求項４】
前記樹脂組成物が、さらにポリマー成分１００質量部に対して滑剤を０．０５〜１．０質量部含有するものである、請求項１〜３のいずれか１項に記載の生体電極。
【請求項５】
前記炭素繊維が、ウレタン系樹脂、エポキシ系樹脂、ポリアミド系樹脂から選ばれるサイジング剤が付着されたものである、請求項１〜４のいずれか１項に記載の生体電極。
【発明の詳細な説明】
【技術分野】
【０００１】
本発明は、心電図などの測定時に使用される生体電極に関する。
【背景技術】
【０００２】
生体電極は、心電図などの測定時において、心電計などの医療機器と電気的に接続された状態で使用されるものである。
生体電極には様々な構成のものが知られているが、一般には、被験者の皮膚に取り付ける電極部分と、医療機器に接続するためのケーブルを有しているものである。
【０００３】
特許文献１は、生体用導電性樹脂電極の発明であり、リード線接続突起を有し、導電性樹脂により一体成形された電極体のリード線接続突起に導電性塗料の塗膜が形成されたものである。
電極体は、ＡＢＳ、カーボンまたはグラファイトからなる導電性樹脂を使用して成形されたものであることが記載されている（第4欄）。
導電性塗料は、合成樹脂、銀粉、カーボン粉を含むものが記載されている（特許請求の範囲）。
【先行技術文献】
【特許文献】
【０００４】
【特許文献１】特公昭６３−３６２５３号公報
【発明の概要】
【発明が解決しようとする課題】
【０００５】
本発明は、使い捨てタイプであり、焼却処理できる生体電極を提供することを課題とする。
【課題を解決するための手段】
【０００６】
本発明は、ＡＳ樹脂とＡＢＳ樹脂を含み、ゴムの含有割合が０．５〜２０質量％であり、メルトフローレート（220℃，10kg）が４０〜１２０ｇ／10minであるポリマー成分１００質量部に対して、炭素繊維５〜１４５質量部を含有し、金属を含有していない樹脂組成物からなる、生体電極を提供する。
【発明の効果】
【０００７】
本発明の生体電極は使い捨てタイプであり、金属を含んでいないのでＣＴやＭＲＩなどの検査時にも使用することができ、さらに廃棄後は焼却処理できるため、病院内での感染症対策の観点からも安全性が高い。
【発明を実施するための形態】
【０００８】
本発明の生体電極は、電極部分とケーブルが着脱自在になっているものであり、前記ケーブルを除いた前記電極部分からなるものである。
【０００９】
本発明で使用する樹脂組成物は、ポリマー成分と導電性材料としての炭素繊維を含むものである。
ポリマー成分は、ＡＳ樹脂とＡＢＳ樹脂を含んでいる。
ＡＳ樹脂とＡＢＳ樹脂の合計１００質量％中、ＡＳ樹脂の含有割合は５５〜９７質量％が好ましく、６０〜９５質量％がより好ましい。
ＡＳ樹脂とＡＢＳ樹脂の合計１００質量％中、ＡＢＳ樹脂の含有割合は３〜４５質量％が好ましく、５〜４０質量％がより好ましい。
ポリマー成分中のゴムの含有割合は０．５〜２０質量％であり、１〜１８質量％が好ましい。ポリマー成分中のゴムの含有割合が前記範囲内であると、成形体の剛性が高められるので好ましい。
【００１０】
ポリマー成分としては、本発明の課題を解決できる範囲で、ＡＳ樹脂とＡＢＳ樹脂以外の熱可塑性樹脂を少量含有することができる。前記熱可塑性樹脂のポリマー成分中の含有量は１０質量％以下が好ましく、５質量％以下がより好ましく、１質量％以下がさらに好ましい。
ポリマー成分は、成形加工性の点から、メルトフローレート（220℃，10kg）は４０〜１２０ｇ／10minであり、４０〜１００ｇ／10minであることが好ましい。
【００１１】
炭素繊維は、ポリアクリロニトリル系、ピッチ系、レーヨン系などからなる公知のものを使用することができる。
炭素繊維は、必要に応じて多数本が束ねられた炭素繊維束の表面にサイジング剤で付着されたものを使用することができる。前記サイジング剤としては、公知のウレタン系樹脂、エポキシ系樹脂、ポリアミド系樹脂から選ばれるものを使用することができる。
炭素繊維の含有割合は、ポリマー成分１００質量部に対して５〜１４５質量部であり、１０〜１００質量部が好ましく、２０〜１００質量部がより好ましく、３０〜８０質量部がさらに好ましい。なお、サイジング剤を使用しているときは、サイジング剤を除いた炭素繊維のみの量となる。
【００１２】
導電性材料としては炭素繊維のみでよいが、本発明の課題を解決できる範囲で炭素繊維以外の導電性材料を少量含有することができる。炭素繊維以外の導電性材料としては、カーボンブラックなどの非金属材料である。前記炭素繊維以外の導電性材料の含有量は、炭素繊維との合計量中、５質量％以下が好ましく、１質量％以下がより好ましい。
【００１３】
樹脂組成物は、本発明の課題を解決できる範囲内にて、公知の樹脂添加剤を含有することができる。
公知の樹脂添加剤としては、滑剤、難燃剤、発泡剤、熱安定剤、光安定剤、酸化防止剤、抗菌剤、結晶核剤、着色剤、可塑剤などを挙げることができる。
樹脂添加剤としては、成形加工性の点から滑剤を使用することが好ましく、ポリマー成分１００質量部に対して滑剤を０．０１〜１．０質量部配合することが好ましい。
【００１４】
樹脂組成物は、体積固有抵抗値が１．０×１０-2Ω・ｍ以下であることが好ましい。
樹脂組成物は、表面固有抵抗値が１．０×１０1Ω／□以下であることが好ましい。
【００１５】
本発明の生体電極は、上記した樹脂組成物を使用して、公知の射出成形法を適用することで成形することができる。
本発明の生体電極は、ケーブルと着脱自在にできるものであるため、例えば、生体電極を凸型（雄型）形状にして、ケーブル先端部の生体電極と接続する部分を凹型（雌型）形状にすることができる。
【実施例】
【００１６】
（使用成分）
ＡＳ−１：ＡＮ（アクリロニトリル）／ＳＴ（スチレン）＝23／77、MI＝130g/10min
ＡＳ−２：ＡＮ／ＳＴ＝29.5／70.5、MI＝57g/10min
ＡＢＳ：ＡＮ／ＳＴ＝25／75，ゴム量50％
炭素繊維：表面がウレタン系サイジング剤で処理されたもの。引張強度約3100MPa，引張弾性率約250,000MPa。
滑剤：ステアリルステアレート
安定剤：トリス(2,4-ジ゛-t-ブチルフェニル)フォスファイト
【００１７】
実施例１〜１０、比較例１〜７
表１、表２に示す各成分をＶ型タンブラーで混合後、二軸押出機（日本製鋼製、ＴＥＸ３０，シリンダー温度250℃）にて溶融混錬して押出し、ペレタイザーに供給して樹脂組成物のペレットを得た。炭素繊維は、サイドフィードを用いて途中から投入した。
【００１８】
（１）体積固有抵抗（Ω・ｍ）
寸法80(Ｄ)×10(Ｗ)×4(Ｈ)ｍｍ の試験片の両端に導電塗料である銀ペーストを塗布し、5時間以上乾燥させた後、抵抗値Ｒvを2端子法により測定し、式１より算出した。
体積固有抵抗値＝Ｒv×(Ｗ×Ｈ)/ Ｄ  [Ω・ｍ]    (式１)
【００１９】
（２）表面固有抵抗（Ω／□）
中央の平行部の幅(Ｗ)が10mmのダンベル形試験片の平行部の表面に長さ80 mm(Ｄ)間隔で導電塗料である銀ペーストを塗布し、5時間以上乾燥させた後、その区間での抵抗値Ｒsを2端子法により測定し、式2により算出した。
表面固有抵抗値＝Ｒs×(Ｗ／Ｄ）[Ω/□]    (式２)
【００２０】
（２）成形加工性
キャビティー数64のボタン(直径10mm)成形用金型で株式会社ファナック製の成形機α-Ｓ５０iA(型締力500kN)を使用し、シリンダー温度250℃、金型温度60℃で射出成形を行い、試験用ボタンを得た。
樹脂が充填し成形品が得られたものを○、充填しない又は充填したが割れが発生し、成形品が得られなかったものは×として評価した。
○：射出成形後、金型から成形体を取り出すことができた。
×：射出成形時に金型に充填できないもの、または射出成形後、金型から成形体を取り出すときに割れが発生したもの。
【００２１】
【表１】
2018033769.tif 000002
【００２２】
【表２】
2018033769.tif 000003
【００２３】
【表３】
2018033769.tif 000004
【００２４】
本発明の生体電極で使用する樹脂組成物は、炭素繊維の含有量が多いため、導電性が高くなっている。
また本発明の生体電極で使用する樹脂組成物は、ポリマー成分の流動性が良いため、炭素繊維の含有量が多いにも拘わらず成形加工性が優れており、生体電極のような小さな部品の成形に適していることが確認された。
【産業上の利用可能性】
【００２５】
本発明の生体電極は、金属を含んでいないため、人体に生体電極を取り付けた状態でＣＴやＭＲＩなどの医療機器による測定が可能になる。